КОМПОЗИЦИЯ И СПОСОБ, ПРЕДНАЗНАЧЕННЫЕ ДЛЯ УВЕЛИЧЕНИЯ ПРОЧНОСТИ БУМАГИ ВО ВЛАЖНОМ И В СУХОМ СОСТОЯНИИ

1. Композиция, предназначенная для увеличения прочности бумаги, указанная композиция включает:
A. модифицированный диальдегидом полиакриламидный агент, придающий прочность; и
B. растворимое в воде соединение, которое содержит один или большее количество гидроксильных или амидных фрагментов и которое обладает растворимостью в воде при 25°С, составляющей примерно 5 мас.% или более, и
C. воду,
где указанное растворимое в воде соединение содержится в массовом количестве, превышающем массовое количество указанного модифицированного диальдегидом полиакриламидного агента, придающего прочность.
2. Композиция по п. 1, в которой указанным модифицированным диальдегидом полиакриламидным агентом, придающим прочность, является глиоксалированный полиакриламид, содержащий альдегидную группу.
3. Композиция по п. 1, в которой указанное растворимое в воде соединение выбрано из группы, включающей углевод, поливиниловый спирт, содержащий акриламид полимер или их комбинации.
4. Композиция по п. 1, в которой указанный модифицированный диальдегидом полиакриламидный агент, придающий прочность, является катионогенным и представляет собой сополимер, включающий продукт реакции акриламидного мономера и катионогенного мономера.
5. Композиция по любому из пп. 1-4, в которой указанное растворимое в воде соединение содержится при указанном в пересчете на сухое вещество отношении его массы к массе указанного модифицированного диальдегидом полиакриламидного агента, придающего прочность, которое составляет более примерно 1:1, предпочтительно более примерно 3:1, соответственно.
6. Композиция по п. 1, в которой указанное растворимое в воде соединение дополнительно определено, как сополимер, полученный по реакции органических мономеров.
7. Композиция по п. 1, в которой указанное растворимое в воде соединение выбрано из группы, включающей моносахариды, дисахариды, полисахариды и их комбинации, содержащий акриламид полимер, который обладает положительным или отрицательным зарядом, или амфотерный полиакриламид.
8. Композиция по п. 1, в которой указанным модифицированным диальдегидом полиакриламидный агентом, придающим прочность, является продукт реакции:
глиоксаля; и
преполимера, который является продуктом реакции акриламидного мономера и диаллилдиметиламмонийхлоридного мономера, где отношение количества молей акриламида к количеству молей диаллилдиметилиламмонийхлорида составляет от примерно 99:1 до примерно 50:50 соответственно, и
где примерно 40 мол.% акриламидных групп, содержащихся в указанных акриламидных мономерах, вступают в реакцию и примерно 15 мол.% акриламидных групп содержат активные альдегидные функциональные группы.
9. Способ получения композиции, предназначенной для увеличения прочности бумаги, указанный способ включает стадии:
объединения модифицированного диальдегидом полиакриламидного агента, придающего прочность, и растворимого в воде соединения в водных средах с получением композиции, где указанное растворимое в воде соединение содержится в указанном в пересчете на сухое вещество количестве, превышающем количество модифицированного диальдегидом полиакриламидного агента, придающего прочность,
сушки композиции с получением порошка или пасты, которые обладают содержанием воды, составляющим менее примерно 10 мас.%, и являются стабильными после хранения при температуре, равной примерно комнатной температуре, в течение примерно 6 месяцев, и восстановления порошка или пасты путем добавления к ним воды, где растворимое в воде соединение содержит одну или большее количество функциональных гидроксигрупп или амидных групп, или их комбинации, и обладает растворимостью в воде при 25°С, составляющей примерно 5 мас.% или более.
10. Способ увеличения прочности бумаги во влажном и/или в сухом состоянии, указанный способ включает стадии
объединения модифицированного диальдегидом полиакриламидного агента, придающего прочность, и растворимого в воде соединения в водных средах с получением композиции, где указанное растворимое в воде соединение содержится в указанном в пересчете на сухое вещество количестве, превышающем количество модифицированного диальдегидом полиакриламидного агента, придающего прочность,
сушки композиции с получением порошка или пасты, которые обладают содержанием воды, составляющим менее примерно 10 мас.%, и являются стабильными после хранения при температуре, равной примерно комнатной температуре, в течение примерно 6 месяцев, и
восстановления порошка или пасты путем добавления к ним воды, где растворимое в воде соединение содержит одну или большее количество функциональных гидроксигрупп или амидных групп, или их комбинации, и обладает растворимостью в воде при 25°С, составляющей примерно 5 мас.% или более;
получения водной суспензии целлюлозных волокон;
объединения восстановленной композиции и водной суспензии целлюлозных волокон, и
изготовления бумаги из комбинации восстановленной композиции и водной суспензии целлюлозных волокон, где бумага обладает прочностью во влажном и/или в сухом состоянии, более высокой, чем прочность бумаги, изготовленной без применения восстановленной композиции.